ПРИГОДНОЕ ДЛЯ ТЕРМООБРАБОТКИ ИЗДЕЛИЕ, ИМЕЮЩЕЕ ПОКРЫТИЯ НА ПРОТИВОПОЛОЖНЫХ СТОРОНАХ СТЕКЛЯННОЙ ПОДЛОЖКИ
PRODUCT SUITABLE FOR HEAT TREATMENT WITH COATINGS ON OPPOSITE SIDES OF GLASS SUBSTRATE

[0001]
Настоящее изобретение относится к изделию с покрытием, включающему в себя стеклянную подложку. Первое покрытие обеспечено на первой стороне стеклянной подложки, а второе покрытие обеспечено на второй стороне стеклянной подложки. Покрытия выполнены с возможностью уменьшения изменения цвета всего изделия с покрытием с точки зрения наблюдателя при термообработке (например, термической закалке) и/или обеспечения соответствующих цветов при отражении, которые по существу компенсируют друг друга и обеспечивают нейтральность внешнего изделия с покрытием для предполагаемого наблюдателя. В определенных примерах осуществления покрытия могут представлять собой противоотражающие (AR) покрытия. Например, с точки зрения наблюдающего за изделием с покрытием могут происходить разные соответствующие видимые изменения цветов при отражении первого и второго покрытия после термообработки (HT), причем они по существу смещены друг относительно друга так, что наблюдатель воспринимает цвет изделия с покрытием как один и тот же до и после такой термообработки. Таким образом, с точки зрения наблюдателя видимое изменение цвета вследствие HT (например, термической закалки) можно уменьшать или сводить к минимуму так, что наблюдатель воспринимает как одинаковые не подвергавшиеся и подвергавшиеся термообработке варианты изделия с покрытием. Такие изделия с покрытием можно применять в контексте монолитных окон, окон-витрин магазинов, музейных витрин, стекол в раме картин, витрин для розничной продажи, столешниц, оконных блоков-стеклопакетов, ламинированных окон и/или других подходящих областей применения.
ПРЕДПОСЫЛКИ СОЗДАНИЯ И ИЗЛОЖЕНИЕ СУЩНОСТИ ИЗОБРЕТЕНИЯ
[0002]
Изделия с покрытием, имеющие двусторонние AR-покрытия, содержат первое и второе AR-покрытия на противоположных сторонах стеклянной подложки. Такие изделия с покрытием часто подвергают термообработке, такой как термическая закалка. К сожалению, такие изделия с покрытием имеют по существу различающийся внешний вид в плане цвета до и после термообработки соответственно (высокие значения ΔE*). Иными словами, за счет термообработки происходят значительные изменения цвета при отражении у изделия с покрытием. Это нежелательно, так как изделия с покрытием без термообработки и с термообработкой будут значительно отличаться внешне с точки зрения наблюдателя.
[0003]
Более того, было обнаружено, что особенно сложно создать конкретное AR-покрытие, имеющее низкое значение ΔE*. Иными словами, было обнаружено, что сложно разработать AR-покрытия, имеющие малое цветовое смещение при отражении после термообработки, такой как термическая закалка.
[0004]
Таким образом, было бы желательно получить изделие с покрытием, например двустороннее изделие с AR-покрытием, имеющее AR-покрытия с обеих сторон стеклянной подложки, причем изделие с покрытием имеет уменьшенное цветовое смещение при термообработке, такой как термическая закалка.
[0005]
Примеры осуществления настоящего изобретения относятся к изделию с покрытием, включающему в себя стеклянную подложку, причем первое покрытие обеспечено на первой стороне стеклянной подложки, а второе покрытие обеспечено на второй стороне стеклянной подложки. Покрытия могут быть выполнены напрямую или не напрямую на стеклянной подложке. Покрытия выполнены с возможностью уменьшения изменения цвета всего изделия с покрытием с точки зрения наблюдателя при термообработке (например, термической закалке) и/или обеспечения соответствующих цветов при отражении, которые по существу компенсируют друг друга и обеспечивают нейтральность внешнего изделия с покрытием для предполагаемого наблюдателя. В определенных примерах осуществления покрытия могут представлять собой противоотражающие (AR) покрытия. Например, с точки зрения наблюдающего за изделием с покрытием могут происходить разные соответствующие видимые изменения цветов при отражении первого и второго покрытия после термообработки (HT), причем они по существу смещены друг относительно друга или по существу компенсируют друг друга так, что наблюдатель воспринимает цвет изделия с покрытием как один и тот же до и после такой термообработки. В определенных примерах осуществления первое покрытие может иметь положительное значение a* при отражении, а второе покрытие может иметь отрицательное значение a* при отражении до и/или после HT для компенсации друг друга во всем изделии. В определенных примерах осуществления с точки зрения наблюдающего за изделием с покрытием может происходить смещение цветового значения a* при отражении первого покрытия в первом направлении вследствие термообработки (HT) и может происходить цветовое смещение a* при отражении второго покрытия во втором направлении (положительном или отрицательном), по существу противоположном первому направлению, вследствие HT. Например, с точки зрения наблюдающего за изделием с покрытием может происходить положительное смещение цветового значения a* при отражении первого покрытия вследствие HT, при этом может происходить отрицательное цветовое смещение a* при отражении второго покрытия вследствие HT. Таким образом, с точки зрения наблюдателя видимое изменение цвета вследствие HT (например, термической закалки) можно уменьшать или сводить к минимуму так, что наблюдатель воспринимает как одинаковые не подвергавшиеся и подвергавшиеся термообработке варианты изделия с покрытием. В определенных примерах осуществления первое и второе покрытия выполнены с возможностью проявления изделием с покрытием по существу нейтрального цвета с точки зрения наблюдателя как до, так и после HT.
[0006]
В примере осуществления настоящего изобретения предложен способ получения прозрачного стеклянного изделия с покрытием, причем способ включает: обеспечение изделия с покрытием, содержащего первое покрытие, обеспеченное на первой стороне стеклянной подложки, и второе покрытие, обеспеченное на второй стороне стеклянной подложки, таким образом, что стеклянная подложка находится по меньшей мере между первым и вторым покрытиями; и термообработку изделия с покрытием при температуре по меньшей мере 580 градусов Цельсия так, что за счет термообработки (i) происходит смещение цветового значения a* при отражении первого покрытия на стеклянной подложке в положительном направлении с точки зрения предполагаемого наблюдателя вследствие термообработки и (ii) происходит смещение цветового значения a* при отражении второго покрытия на стеклянной подложке в отрицательном направлении с точки зрения предполагаемого наблюдателя вследствие термообработки.
[0007]
В примере осуществления настоящего изобретения обеспечено изделие с покрытием, включающее в себя первое покрытие и второе покрытие, нанесенное на стеклянную подложку, причем изделие с покрытием содержит: первое покрытие, обеспеченное на первой стороне стеклянной подложки; второе покрытие, обеспеченное на второй стороне стеклянной подложки так, что стеклянная подложка находится по меньшей мере между первым и вторым покрытиями; причем с точки зрения наблюдающего за изделием с покрытием первое покрытие на стеклянной подложке имеет положительное цветовое значение a* при отражении, а второе покрытие на стеклянной подложке имеет отрицательное цветовое значение a* при отражении.
[0008]
В примере осуществления настоящего изобретения обеспечено изделие с покрытием, включающее в себя первое покрытие и второе покрытие, нанесенное на стеклянную подложку, причем изделие с покрытием содержит: первое покрытие, обеспеченное на первой стороне стеклянной подложки, при этом первое покрытие содержит множество диэлектрических слоев, имеющих различные показатели преломления; второе покрытие, обеспеченное на второй стороне стеклянной подложки так, что стеклянная подложка находится по меньшей мере между первым и вторым покрытиями, и причем второе покрытие содержит множество диэлектрических слоев, имеющих различные показатели преломления; при этом первое покрытие на стеклянной подложке выполнено с возможностью обеспечения при термообработке при температуре по меньшей мере 580 градусов Цельсия (например, при термической закалке, термическом сгибании и/или термическом упрочнении) смещения цветового значения a* при отражении в положительном направлении с точки зрения наблюдателя вследствие термообработки, а второе покрытие на стеклянной подложке выполнено с возможностью обеспечения смещения цветового значения a* при отражении в положительном направлении с точки зрения наблюдателя вследствие термообработки.
СОДЕРЖАНИЕ ГРАФИЧЕСКИХ МАТЕРИАЛОВ
[0009]
На Фиг. 1 представлен вид в поперечном разрезе монолитного изделия с покрытием (с термообработкой или без нее) в соответствии с примером осуществления настоящего изобретения.
[0010]
На Фиг. 2 представлен вид в поперечном разрезе монолитного изделия с покрытием (с термообработкой или без нее) в соответствии с другим примером осуществления настоящего изобретения.
[0011]
На Фиг. 3 представлен цветовой график, показывающий, как происходят смещения цвета первого и второго покрытия на противоположных сторонах стеклянной подложки в противоположных или по существу противоположных направлениях вследствие термообработки с точки зрения наблюдающего за изделием с покрытием; Фиг. 3 может относиться к варианту (-ам) осуществления, показанному (-ым) на Фиг. 1 и/или на Фиг. 2.
[0012]
На Фиг. 4 представлен вид сбоку в поперечном сечении вариантов осуществления с Фиг. 1 и 2, иллюстрирующий отражение видимого света от двух покрытий, наблюдаемых наблюдателем.
ПОДРОБНОЕ ОПИСАНИЕ ОПРЕДЕЛЕННЫХ ПРИМЕРОВ ОСУЩЕСТВЛЕНИЯ ИЗОБРЕТЕНИЯ
[0013]
Ниже более конкретно рассматриваются сопроводительные чертежи, причем на нескольких изображениях одинаковые номера позиций обозначают одинаковые детали/элементы.
[0014]
Примеры осуществления настоящего изобретения относятся к изделию с покрытием, включающему в себя стеклянную подложку 1, причем первое покрытие 10 (или 20) обеспечено на первой стороне стеклянной подложки 1, а второе покрытие 20 (или 10) обеспечено на второй стороне стеклянной подложки 1. Покрытия 10 и 20 могут быть выполнены напрямую или не напрямую на стеклянной подложке 1. Покрытия 10 и 20 выполнены с возможностью уменьшения изменения цвета всего изделия с покрытием с точки зрения наблюдателя после термообработки (например, термической закалки). В определенных примерах осуществления покрытия 10 и 20 могут представлять собой противоотражающие (AR) покрытия. Например, с точки зрения наблюдающего за изделием с покрытием могут происходить разные соответствующие видимые изменения цвета при отражении первого и второго покрытий 10 и 20 после термообработки (HT), которые по существу смещены друг относительно друга или по существу компенсируют друг друга так, что наблюдатель воспринимает цвет изделия с покрытием как один и тот же до и после такой термообработки. В определенных примерах осуществления с точки зрения наблюдающего за изделием с покрытием первое покрытие 10 (или 20) может иметь положительное цветовое значение a* при отражении, а второе покрытие 20 (или 10) может иметь отрицательное цветовое значение a* при отражении перед и/или после HT для компенсации ими друг друга в совокупном продукте и обеспечения по существу нейтрального внешнего вида с точки зрения наблюдателя (например, см. Фиг. 3). В определенных примерах осуществления с точки зрения наблюдающего за изделием с покрытием первое покрытие 10 (или 20) может иметь положительное цветовое значение b* при отражении, а второе покрытие 20 (или 10) может иметь отрицательное цветовое значение b* при отражении перед и/или после HT для компенсации ими друг друга в совокупном продукте и обеспечения по существу нейтрального внешнего вида с точки зрения наблюдателя (например, см. Фиг. 3). В определенных примерах осуществления с точки зрения наблюдающего за изделием с покрытием может происходить смещение цветового значения a* при отражении первого покрытия 10 (или 20) в первом направлении вследствие термообработки (HT), при этом может происходить цветовое смещение a* при отражении второго покрытия 20 (или 10) во втором направлении (положительном или отрицательном), по существу противоположном первому направлению, вследствие HT. Например, с точки зрения наблюдающего за изделием с покрытием может происходить положительное смещение цветового значения a* при отражении первого покрытия 10 (или 20) вследствие HT, при этом может происходить отрицательное цветовое смещение a* при отражении второго покрытия 20 (или 10) вследствие HT (см., например, Фиг. 3). Таким образом, с точки зрения наблюдателя видимое изменение цвета вследствие HT (например, термической закалки) можно уменьшать или сводить к минимуму так, что наблюдатель воспринимает как одинаковые не подвергавшиеся и подвергавшиеся термообработке варианты изделия с покрытием. В определенных примерах осуществления первое и второе покрытия 10 и 20 выполнены с возможностью проявления изделием с покрытием по существу нейтрального цвета с точки зрения наблюдателя как до, так и после HT. Первое и второе покрытия 10 и 20 могут иметь в различных вариантах осуществления настоящего изобретения одинаковые или разные стопки слоев. В вариантах осуществления, в которых первое и второе покрытия 10 и 20 имеют одинаковые или по существу одинаковые стопки слоев, неожиданно было обнаружено, что изменение значений толщины конкретного (-ых) слоя (-ев) может быть использовано для обеспечения разных цветовых смещений при отражении после HT, так, чтобы с точки зрения наблюдающего за изделием с покрытием могло происходить положительное смещение цветового значения a* при отражении первого покрытия 10 (или 20) вследствие HT, и при этом происходит отрицательное цветовое смещение a* при отражении второго покрытия 20 (или 10) вследствие HT. Такие изделия с покрытием можно применять в контексте монолитных окон, окон-витрин магазинов, музейных витрин, стекол в раме картин, витрин для розничной продажи, столешниц, оконных блоков-стеклопакетов, ламинированных окон и/или других подходящих областей применения.
[0015]
Типичные AR-покрытия сами по себе преимущественно имеют не нейтральный цвет при отражении, такой как голубой, пурпурный или розовый цвет, и, таким образом, сами по себе не позволяют добиться нейтрального цвета при отражении. Более того, не нейтральный цвет типичных AR-покрытий становится еще хуже после HT, такой как термическая закалка. Таким образом, примеры осуществления настоящего изобретения относятся к противоотражающему изделию с покрытием, которое может обеспечивать нейтральный видимый цвет при отражении как до, так и после термообработки, такой как термическая закалка, что является благоприятным по причинам, описанным в настоящем документе. Это достигается в примерах осуществления настоящего изобретения посредством обеспечения двух AR-покрытий 10, 20 на противоположных сторонах стеклянной подложки 1, причем цвета при отражении у двух AR-покрытий компенсируют друг друга как до, так и после необязательной HT.
[0016]
На Фиг. 4 представлен вид в поперечном сечении примера осуществления настоящего изобретения, который можно отнести к Фиг. 1-3. На Фиг. 4 первое покрытие 10 (или 20) обеспечено на первой стороне стеклянной подложки 1, а второе покрытие 20 (или 10) обеспечено на второй стороне стеклянной подложки 1. За счет покрытия 10 часть видимого света, падающего на изделие с покрытием, отражается в направлении наблюдателя в виде света А', а за счет покрытия 20 часть видимого света, падающего на изделие с покрытием и проходящего сквозь покрытие 10 и стеклянную подложку 1, отражается назад к наблюдателю в виде света B'. В примерах осуществления настоящего изобретения покрытия 10 и 20 сконструированы с возможностью взаимодополнения друг друга так, что изделие с покрытием проявляет по существу нейтральный цвет при отражении при объединении отраженного света А' и отраженного света B' как в варианте применения без термообработки, так и в варианте применения с термообработкой одних и тех же покрытий. Покрытия 10 и 20 могут быть выполнены с возможностью наличия противоположных цветовых смещений при отражении (например, противоположных смещений цветовых значений a* и/или b *) при термообработке так, что цветовое смещение при отражении после HT у одного покрытия 10 компенсирует или по существу компенсирует цветовое смещение при отражении после HT у другого покрытия 20. Таким образом, наблюдатель будет воспринимать видимый свет изделия с покрытием при отражении как один и тот же как до, так и после HT. Преимуществом является возможность использования и варианта изделия с покрытием с HT, и варианта изделия с покрытием без HT рядом друг с другом, и они не будут выглядеть по разному для наблюдателя.
[0017]
В определенных примерах осуществления с точки зрения наблюдающего за изделием с покрытием может происходить смещение цветового значения a* при отражении покрытия 10 в первом направлении вследствие термообработки (HT), и может происходить цветовое смещение a* при отражении второго покрытия 20 (или 10) во втором направлении (положительном или отрицательном), по существу противоположном первому направлению, вследствие HT. Например, с точки зрения наблюдающего за изделием с покрытием может происходить положительное смещение цветового значения a* при отражении первого покрытия 10 (или 20) вследствие HT, при этом происходит отрицательное цветовое смещение a* при отражении второго покрытия 20 (или 10) вследствие HT. Таким образом, с точки зрения наблюдателя видимое изменение цвета вследствие HT (например, термической закалки) можно уменьшать или сводить к минимуму так, что наблюдатель воспринимает как одинаковые не подвергавшиеся и подвергавшиеся термообработке варианты изделия с покрытием. В определенных примерах осуществления первое и второе покрытия 10 и 20 выполнены с возможностью проявления изделием с покрытием по существу нейтрального цвета с точки зрения наблюдателя как до, так и после HT. Первое и второе покрытия 10 и 20 могут иметь в различных вариантах осуществления настоящего изобретения одинаковые или разные стопки слоев. В вариантах осуществления, в которых первое и второе покрытия 10 и 20 имеют одинаковые или по существу одинаковые стопки слоев, неожиданно было обнаружено, что изменение значений толщины конкретного (-ых) слоя (-ев) может быть использовано для обеспечения разных цветовых смещений при отражении после HT и/или положительных значений a* и/или b* после HT, так, чтобы с точки зрения наблюдающего за изделием с покрытием изделие с покрытием имело нейтральный цвет при отражении и/или могло происходить положительное смещение цветового значения a* при отражении первого покрытия 10 (или 20) вследствие HT, и при этом происходит отрицательное цветовое смещение a* при отражении второго покрытия 20 (или 10) вследствие HT.
[0018]
Изделия с покрытием в определенных примерах осуществления настоящего изобретения могут быть необязательно подвергнуты термообработке (HT) и предпочтительно выполнены с возможностью термообработки. Используемые в настоящем документе термины «термообработка», «подвергнутый термообработке» и «термообработка» означают нагревание изделия до температуры, достаточной для достижения термической закалки, термического сгибания и/или термического упрочнения содержащего стекло изделия. Это определение включает в себя, например, нагревание изделия с покрытием в печи или тигле при температуре по меньшей мере около 580 градусов Цельсия, более предпочтительно по меньшей мере около 600 градусов Цельсия, в течение достаточного периода времени для обеспечения закалки, сгибания и/или термического упрочнения. В определенных случаях HT может происходить в течение по меньшей мере около 4 или 5 минут. Изделие с покрытием можно подвергать или можно не подвергать термообработке в различных вариантах осуществления настоящего изобретения.
[0019]
На Фиг. 1 представлен вид в поперечном разрезе изделия с покрытием в соответствии с примером осуществления настоящего изобретения. В варианте осуществления, представленном на Фиг. 1, на одной стороне стеклянной подложки 1 обеспечено противоотражающее (AR) покрытие 10, а на другой стороне стеклянной подложки 1 обеспечено другое AR-покрытие 20. В варианте осуществления на Фиг. 1 материалы соответствующих слоев покрытий 10 и 20 могут быть из одного и того же материала, но значения толщины слоя у двух покрытий могут варьироваться, и в частности могут быть выполнены таким образом, чтобы покрытия имели разные цветовые значения при отражении, как описано в настоящем документе. В определенных примерах осуществления покрытия 10 и 20 не содержат какого-либо отражающего инфракрасное (ИК) излучение слоя на основе серебра или золота. Стеклянная подложка 1 (например, прозрачное, зеленое, бронзовое, серое, синее или сине-зеленое стекло) может иметь толщину от около 1,0 до 12,0 мм, более предпочтительно около 4-8 мм, и примером является толщина подложки около 6 мм. Все слои, показанные на Фиг. 1, представляют собой прозрачные диэлектрические слои, и все они могут быть осаждены методом напыления или любым другим подходящим способом. Многослойные AR-покрытия обеспечивают широкий спектр антиотражающих зон в спектре и могут, например, основываться на принципах AR четверть-половина-четверть, где при движении в направлении наружу от стекла каждое из покрытий может включать в себя слой толщиной в четверть длины волны со средним показателем преломления, слой толщиной в половину длины волны с высоким показателем преломления, слой толщиной в четверть длины волны с низким показателем преломления, а затем воздух. Можно заменять слой со средним показателем двумя тонкими слоями с высоким и средним показателями, как показано, например, на Фиг. 1. Более того, в определенных примерах осуществления над AR-покрытиями может быть предусмотрен тонкий гидрофобный слой, и/или в определенных примерах осуществления можно добавлять тонкий слой между слоями с высоким и низким показателем преломления для улучшения межфазной адгезии. AR-покрытие 10 включает в себя слои 2, 3, 4 и 5, тогда как AR-покрытие 20 включает в себя слои 2', 3', 4' и 5'.
[0020]
x
2
x
2
5
2
2
2
2
Как показано на Фиг. 1, слои 2, 2', 4 и 4' представляют собой слои с высоким показателем преломления, имеющие показатель преломления (n) по меньшей мере около 2,15, более предпочтительно по меньшей мере около 2,20 и наиболее предпочтительно по меньшей мере около 2,25. Каждый из слоев с высоким показателем 2, 2', 4 и 4' может состоять из прозрачного диэлектрического материала с высоким показателем преломления, такого как оксид титана (например, TiO, где x составляет от 1,5 до 2,0, более предпочтительно от 1,8 до 2,0, и примером является TiO) или оксид ниобия (например, NbO где x составляет от 1,4 до 2,1, более предпочтительно от 1,5 до 2,0, и примерами являются NbO и NbO), или включать его в себя. Следует отметить, что все значения показателя преломления (n), описанные в настоящем документе, относятся к длине волны 550 нм. Слои 3, 3', 5 и 5' представляют собой слои с низким показателем преломления, имеющие показатель преломления (n) менее около 1,8, более предпочтительно менее около 1,7, а наиболее предпочтительно менее около 1,6. Каждый из слоев с низким показателем преломления 3, 3', 5 и 5' может состоять из прозрачного диэлектрического материала с низким показателем преломления, такого как оксид кремния (например, SiO), или любого другого подходящего материала с низким показателем преломления или включать его в себя. В определенных примерах осуществления настоящего изобретения оксид кремния (например, SiO) в любом из слоев 3, 3', 5 и/или 5' может быть допирован другими материалами, такими как алюминий (Al) и/или азот (N). Например, и без ограничений, любой из слоев 3, 3', 5 и/или 5' может состоять из оксида кремния или включать его в себя (например, SiO) и включать в себя около 0-8% (более предпочтительно около 1-5%) Al и/или около 0-10% (более предпочтительно около 1-5%) N. Аналогичным образом в определенных примерах осуществления оксид титана и/или оксид ниобия в слоях с высоким показателем преломления также могут быть допированы другими материалами. Как описано выше, комбинация слоев 2 и 3 (или 2' и 3') может быть заменена слоем со средним показателем преломления, имеющим показатель преломления (n) от 1,70 до 2,10, более предпочтительно от 1,75 до 2,0 и еще более предпочтительно от 1,75 до 1,95. В определенных примерах осуществления каждый из слоев может включать в себя другие материалы, такие как допирующие вещества. Разумеется, следует понимать, что могут быть также обеспечены и другие слои или определенные слои могут быть опущены, а в определенных альтернативных вариантах осуществления настоящего изобретения можно использовать иные материалы.
[0021]
2
2
Следует отметить, что термины «оксид» и «нитрид» при использовании в настоящем документе включают в себя различные стехиометрические формы. Например, термин «оксид кремния» включает в себя стехиометрический SiO, а также нестехиометрический оксид кремния. В качестве другого примера термин «оксид титана» включает в себя стехиометрический TiO, а также нестехиометрический оксид титана.
[0022]
По существу другой (-ие) слой (-и) также может (могут) быть предусмотрен (-ы) в других местах покрытий. Таким образом, хотя покрытия 10 и 20 или их слои находится (-ятся) «на» или «поддерживается (-ются)» подложкой 1 (прямо или косвенно), между ними может (могут) быть предусмотрен (-ы) другой (-ие) слой (-и). Таким образом, например, слой или покрытие считаются находящимися «на» подложке 1, даже если между ними может (могут) быть предусмотрен (-ы) другой (-ие) слой (-и) (т. е. термины «на» и «поддерживается» в настоящем документе не ограничены прямым контактом). Однако в предпочтительных вариантах осуществления возможны прямые контакты, как показано на Фиг. 1 и 2.
[0023]
Кроме того, в варианте осуществления на Фиг. 1 можно использовать различные значения толщины в соответствии с одной или более из потребностей, описанных в настоящем документе. В соответствии с определенными примерами осуществления настоящего изобретения примеры толщины (в ангстремах) и примеры материалов для соответствующих слоев в варианте осуществления на Фиг. 1 на стеклянной подложке 1 являются такими, как описано ниже в определенных примерах осуществления, для достижения желаемого пропускания видимого света, низкого отражения видимого света, достаточно нейтрального цвета при отражении и желаемого цветового смещения при необязательной HT (слои перечислены в порядке от стеклянной подложки 1). В таблице 1 представлены примеры материалов и значений толщины для AR-покрытия 10, а в таблице 2 представлены примеры материалов и значений толщины для AR-покрытия 20 перед и/или после необязательной HT.
Таблица 1 (материалы/значения толщины для покрытия 10 в варианте осуществления с Фиг. 1)
Слой
Пример диапазона (Å)
Предпочти-тельный (Å)
Наиболее предпочтительный (Å)
Оксид титана (например, TiO<sub>2</sub>; слой 2)
40-200 Å
60-120 Å
80-105 Å
Оксид кремния (например, SiO<sub>2</sub>; слой 3)
100-800 Å
200-600 Å
300-420 Å
Оксид ниобия (слой 4)
300-2000 Å
800-1500 Å
1000-1300 Å
Оксид кремния (например, SiO<sub>2</sub>; слой 5)
100-1500 Å
860-1050 Å
900-1000 Å
Таблица 2 (материалы/значения толщины для покрытия 20 в варианте осуществления с Фиг. 1)
Слой
Пример диапазона (Å)
Предпочти-тельный (Å)
Наиболее предпочти-тельный (Å)
Оксид титана (например, TiO<sub>2</sub>; слой 2')
40-200 Å
60-120 Å
80-105 Å
Оксид кремния (например, SiO<sub>2</sub>; слой 3')
100-800 Å
200-600 Å
300-420 Å
оксид ниобия (слой 4')
300-2000 Å
800-1500 Å
1000-1300 Å
Оксид кремния (например, SiO<sub>2</sub>; слой 5')
100-1500 Å
700-890 Å
750-850 Å
[0024]
В таблицах 1 и 2 выше показано, что существенным различием между покрытиями 10 и 20 является толщина слоя 5 с низким показателем преломления по сравнению с слоем 5' с низким показателем преломления. В определенных примерах осуществления настоящего изобретения слой 5 с низким показателем преломления в покрытии 10 физически толще, чем слой 5' с низким показателем преломления в покрытии 20 по меньшей мере на 75 Å, более предпочтительно по меньшей мере на 100 Å, наиболее предпочтительно по меньшей мере на 130 Å. Неожиданно было обнаружено, что это различие в толщине слоя 5 по сравнению со слоем 5' в значительной степени влияет на видимые цветовые значения при отражении в той мере, что это предусматривает следующее: могут происходить разные соответствующие видимые изменения цвета при отражении первого и второго покрытий 10 и 20 на стекле после термообработки (HT), которые по существу смещены друг относительно друга или по существу компенсируют друг друга так, что наблюдатель воспринимает цвет изделия с покрытием как один и тот же до и после такой термообработки; (ii) с точки зрения наблюдающего за изделием с покрытием одно покрытие может иметь положительное цветовое значение a* при отражении, а другое покрытие может иметь отрицательное цветовое значение a* при отражении перед и/или после HT для компенсации ими друг друга в совокупном продукте и обеспечения по существу нейтрального внешнего вида с точки зрения наблюдателя; (iii) с точки зрения наблюдающего за изделием с покрытием одно покрытие может иметь положительное цветовое значение b* при отражении, а другое покрытие может иметь отрицательное цветовое значение b* при отражении перед и/или после HT с целью компенсации ими друг друга в совокупном продукте и обеспечения по существу нейтрального внешнего вида с точки зрения наблюдателя; (iv) с точки зрения наблюдающего за изделием с покрытием может происходить смещение цветового значения a* при отражении одного покрытия в положительном направлении вследствие HT, и при этом может происходить цветовое смещение a*при отражении другого покрытия в отрицательном направлении вследствие HT так, что видимое изменение цвета при отражении вследствие HT (например, термической закалки) можно уменьшать или сводить к минимуму так, что наблюдатель воспринимает как одинаковые не подвергавшиеся и подвергавшиеся термообработке варианты изделия с покрытием. Примеры, описанные в настоящем документе, предоставляют доказательства этих неожиданных и удивительных результатов.
[0025]
vis
До и/или после любой необязательной термообработки (HT), например термической закалки, термического сгибания и/или термического упрочнения, в определенных примерах осуществления настоящего изобретения изделия с покрытием в соответствии с вариантом осуществления, показанным на Фиг. 1, имеют цветовые/оптические характеристики, указанные в таблице 3, при использовании осветителя типа С и наблюдателя с полем зрения 2 градуса. Следует отметить, что TY и T означают пропускание видимого света через изделие с покрытием, показанное на Фиг. 1 в таблице 3, RY означает отражение видимого света изделия с покрытием Фиг. 1 с точки зрения предполагаемого наблюдателя в таблице 3, а значения a* и b* под RY означают соответствующие цвета при отражении видимого цвета по модели CIE для совокупного изделия с покрытием, показанного на Фиг. 1, с точки зрения предполагаемого наблюдателя, и означают нейтральный цвет при отражении у совокупного изделия с покрытием из варианта осуществления, показанного на Фиг. 1.
Таблица 3. Оптические характеристики (изделие с покрытием с Фиг. 1)
В целом
Предпочтительные
Наиболее предпочтительные
T<sub>vis</sub> (TY)
≥ 60%
≥ 70%
≥ 80% (или ≥ 90%; или ≥ 95%)
RY
≤ 15%
≤ 5%
≤ 2% (или ≤ 1%)
a*
от -4 до +4
от -3 до +3
от -2 до +2
b*
от -5 до +5
от -4 до +4
от -3 до +3
[0026]
Из таблицы 3 выше видно, что совокупное изделие с покрытием по варианту осуществления с Фиг. 1 имеет высокое пропускание видимого света, низкое отражение видимого света, обусловленные AR-покрытиями 10 и 20, и нейтральный внешний вид с точки зрения предполагаемого наблюдателя. Цветовые значения a* и b *, обсуждаемые в настоящем документе, представлены с точки зрения предполагаемого наблюдателя за изделием с покрытием.
[0027]
Поскольку оба покрытия 10 и 20 влияют на цвет при отражении у изделия с покрытием, показанного на Фиг. 1, мы помещали каждое покрытие отдельно на стеклянную подложку 1 для анализа и определения оптических характеристик. Для анализа изделия с покрытием в соответствии с вариантом осуществления, представленным на Фиг. 1, эта методика является подходящей.
[0028]
В таблице 4 приведены оптические данные для одного покрытия 10 на стеклянной подложке (где покрытие 20 отсутствует) перед HT в соответствии с определенными примерами осуществления настоящего изобретения. Таким образом, в таблице 4 указаны пропускание видимого света (TY), отражение видимого света (RY), цветовое значение *a и цветовое значение *b для изделия с покрытием, включающего в себя стеклянную подложку 1 и покрытие 10, с точки зрения предполагаемого наблюдателя, показанного на Фиг. 1, в соответствии с определенными примерами осуществления настоящего изобретения. Следует отметить, что в определенных примерах осуществления настоящего изобретения покрытия 10 и 20 могут быть взаимозаменяемыми.
Таблица 4. Оптические характеристики (покрытие 10 на стекле; Фиг. 1; перед HT)
В целом
Предпочтительные
Наиболее предпочтительные
T<sub>vis</sub> (TY)
≥ 60%
≥ 70%
≥ 80%
RY
≤ 15%
≤ 5%
≤ 2% (или ≤ 1%)
a*
от +0,25 до+9,0
от +0,5 до +5,0
от +1,0 до +4,0
b*
от -15,0 до +2,0
от -11,0 до -2,0
от -10,0 до -3,0
[0029]
В таблице 5 приведены оптические данные для одного покрытия 10 на стеклянной подложке (где покрытие 20 отсутствует) после HT, такой как термическая закалка, термическое сгибание и/или химическое упрочнение, в соответствии с определенными примерами осуществления настоящего изобретения. Таким образом, в таблице 5 указаны пропускание видимого света (TY), отражение видимого света (RY), цветовое значение *a и цветовое значение *b для изделия с покрытием, включающего в себя стеклянную подложку 1 и покрытие 10, с точки зрения предполагаемого наблюдателя, показанного на Фиг. 1, в соответствии с определенными примерами осуществления настоящего изобретения, после HT.
Таблица 5. Оптические характеристики (покрытие 10 на стекле; Фиг. 1; после HT)
В целом
Предпочтительные
Наиболее предпочтительные
T<sub>vis</sub> (TY)
≥ 60%
≥ 70%
≥ 80%
RY
≤ 15%
≤ 5%
≤ 2% (или ≤ 1%)
a*
от +0,5 до +12,0
от +1,0 до +9,0
от +2,0 до +7,0
b*
от -17,0 до +7,0
от -12,0 до 0
от -11,0 до -1,0
[0030]
Из таблиц 4-5 видно, что при HT стеклянной подложки с нанесенным на нее покрытием 10 цветовое значение a* при отражении изменяется в положительном направлении вследствие HT. Например, смещение a* с +3 до +6 будет смещением в положительном направлении, поскольку значение a* становится более положительным. В другом примере смещение a* с -4 до -1 будет смещением в положительном направлении, поскольку значение a* становится более положительным. В еще одном примере смещение a* с -1 до +3 будет смещением в положительном направлении, поскольку значение a* становится более положительным.
[0031]
В таблице 6 приведены оптические данные для одного покрытия 20 на стеклянной подложке (где покрытие 10 отсутствует) перед HT в соответствии с определенными примерами осуществления настоящего изобретения. Таким образом, в таблице 6 указаны пропускание видимого света (TY), отражение видимого света (RY), цветовое значение *a и цветовое значение *b для изделия с покрытием, включающего в себя стеклянную подложку 1 и покрытие 20, с точки зрения предполагаемого наблюдателя, показанного на Фиг. 1, в соответствии с определенными примерами осуществления настоящего изобретения. Следует отметить, что в определенных примерах осуществления настоящего изобретения покрытия 10 и 20 могут быть взаимозаменяемыми.
Таблица 6. Оптические характеристики (покрытие 20 на стекле; Фиг. 1; перед HT)
В целом
Предпочтительные
Наиболее предпочтительные
T<sub>vis</sub> (TY)
≥ 60%
≥ 70%
≥ 80%
RY
≤ 15%
≤ 5%
≤ 2% (или ≤ 1%)
a*
от -10,0 до +2,0
от -5,0 до -0,25
-от 3,0 до -0,25
b*
от -3,0 до +10,0
от +0,25 до +9,0
от +0,5 до +4,0
[0032]
В таблице 7 приведены оптические данные для одного покрытия 20 на стеклянной подложке (где покрытие 10 отсутствует) после HT, такой как термическая закалка, термическое сгибание и/или химическое упрочнение, в соответствии с определенными примерами осуществления настоящего изобретения. Таким образом, в таблице 7 указаны пропускание видимого света (TY), отражение видимого света (RY), цветовое значение *a и цветовое значение *b для изделия с покрытием, включающего в себя стеклянную подложку 1 и покрытие 20, с точки зрения предполагаемого наблюдателя, показанного на Фиг. 1, в соответствии с определенными примерами осуществления настоящего изобретения, после HT.
Таблица 7. Оптические характеристики (покрытие 20 на стекле; Фиг. 1; после HT)
В целом
Предпочтительные
Наиболее предпочтительные
T<sub>vis</sub> (TY)
≥ 60%
≥ 70%
≥ 80%
RY
≤ 15%
≤ 5%
≤ 2% (или ≤ 1%)
a*
от -13,0 до 0
от -9,0 до -2,0
от -7,0 до -3,0
b*
от -2,0 до +14,0
от +0,5 до +9,0
от +1,0 до +5,0
[0033]
В отличие от таблиц 4-5 в таблицах 6-7 видно, что HT стеклянной подложки с нанесенным на нее покрытием 20 приводит к смещению цветового значения a* при отражении в отрицательном направлении (противоположном смещению a* для покрытия 10) с точки зрения предполагаемого наблюдателя. Например, смещение a* с -1 до -5 будет смещением в отрицательном направлении, поскольку значение a* становится более отрицательным. В качестве другого примера смещение a* с +1 до -3 будет представлять собой смещение в отрицательном направлении, поскольку значение a* становится более отрицательным. В качестве еще одного примера смещение a* с +5 до +1 будет представлять собой смещение в отрицательном направлении, поскольку значение a* становится более отрицательным.
[0034]
Кроме этого, из таблиц 4-7 выше видно, что в предпочтительных вариантах осуществления настоящего изобретения покрытие 10 на стекле обеспечивает для наблюдателя положительное цветовое значение a* при отражении, тогда как покрытие 20 на стекле обеспечивает для наблюдателя отрицательное цветовое значение a* при отражении до и/или после HT так, что покрытия могут компенсировать друг друга, и все изделие с покрытием с точки зрения предполагаемого наблюдателя имеет более нейтральный цвет по сравнению со цветом, создаваемым только покрытием 10 или только покрытием 20 на стекле. Кроме того, из таблиц 4-7 выше видно, что в предпочтительных вариантах осуществления настоящего изобретения покрытие 10 на стекле обеспечивает для наблюдателя отрицательное цветовое значение b* при отражении, тогда как покрытие 20 на стекле обеспечивает для наблюдателя положительное цветовое значение b* при отражении до и/или после HT так, что покрытия могут компенсировать друг друга, и все изделие с покрытием с точки зрения предполагаемого наблюдателя имеет более нейтральный цвет по сравнению со цветом, создаваемым только покрытием 10 или только покрытием 20 на стекле.
[0035]
Аналогичным образом на Фиг. 3 показано, что одно покрытие (например, покрытие 10), обозначенное как покрытие «2» на Фиг. 3, обеспечивает для наблюдателя положительное цветовое значение a* при отражении, тогда как другое покрытие (например, покрытие 20), обозначенное как покрытие «1» на Фиг. 3 обеспечивает для наблюдателя отрицательное цветовое значение a* при отражении до и после HT так, что покрытия могут компенсировать друг друга, и все изделие с покрытием с точки зрения предполагаемого наблюдателя имеет более нейтральный цвет по сравнению со цветом, создаваемым только покрытием 10, или только покрытием 20. На Фиг. 3 AC2 обозначает покрытие 2 после нанесения (до HT), а HT2 означает термообработанное покрытие 2. AC1 обозначает покрытие 1 после нанесения (до HT), а HT1 означает термообработанное покрытие 1. На Фиг. 3 также можно видеть, что в предпочтительных вариантах осуществления настоящего изобретения одно покрытие (например, покрытие 10), обозначенное как покрытие «2» на Фиг. 3, обеспечивает для наблюдателя отрицательное цветовое значение b* при отражении, тогда как другое покрытие (например, покрытие 20) на противоположной стороне стеклянной подложки, обозначенное как покрытие «1» на Фиг. 3, обеспечивает для наблюдателя положительное цветовое значение b* при отражении до и после HT так, что покрытия могут компенсировать друг друга, и все изделие с покрытием с точки зрения предполагаемого наблюдателя имеет более нейтральный цвет по сравнению со цветом, создаваемым только покрытием 10, или только покрытием 20.
[0036]
На Фиг. 3 также показано, что HT стеклянной подложки 1 с двумя покрытиями 1 и 2 (например, 20 и 10) на ее противоположных сторонах приводит к смещению цветового значения *a при отражении одного покрытия (например, покрытие 10), обозначенного как покрытие «2» на Фиг. 3, в положительном направлении (вправо на Фиг. 3), и происходит смещение цветового значения *a при отражении другого покрытия (например, покрытие 20), обозначенного как покрытие «1» на Фиг. 3, в отрицательном направлении (влево на Фиг. 3) с точки зрения предполагаемого наблюдателя. Кроме того, это является преимуществом и позволяет двум покрытиям компенсировать друг друга при HT таким образом, что совокупное покрытие с точки зрения предполагаемого наблюдателя имеет более нейтральный цвет по сравнению со цветом, создаваемым только покрытием 10 или только покрытием 20 после HT.
[0037]
Исключительно в качестве примера примеры ниже представляют различные примеры осуществления изобретения.
ПРИМЕРЫ
[0038]
Сравнительный пример (CE) 1 представляет собой стеклянную подложку 1 с AR-покрытиями CE1a и CE1b на ее противоположных сторонах, а пример 1 также представляет собой стеклянную подложку 1 с AR-покрытиями прим. 1a и прим. 1b на ее противоположных сторонах, как показано на Фиг. 1. Толщина слоев ниже указана в ангстремах (Å). Пример 1a аналогичен покрытию 20 на Фиг. 1, а пример 1b аналогичен покрытию 10 на Фиг. 1. В таблице ниже L обозначает слой так, что, например, L2 обозначает слой 2, L3 обозначает слой 3 и т. п. Слои ниже указаны в направлении от стеклянной подложки 1 наружу.
Таблица 8. Стопка слоев по примерам
Пример
L2/L2'(TiO<sub>2</sub>)
L3/L3'(SiO<sub>2</sub>)
L4/L4'(NbO<sub>x</sub>)
L5/L5'(SiO<sub>2</sub>)
Прим. 1a
80 Å
353 Å
1109 Å
796 Å
Прим. 1b
97 Å
389 Å
1218 Å
963 Å
CE1a
89 Å
397 Å
1202 Å
852 Å
CE1b
88 Å
387 Å
1171 Å
806 Å
[0039]
Основным различием между примером 1 (с покрытиями 1a и 1b) и сравнительным примером CE1 (с покрытиями CE1a и CE1b) на одной и той же стеклянной подложке 1 является толщина самого внешнего слоя оксида кремния 5, 5'. В частности, значения толщины слоев 2 и 2', 3 и 3', и 4 и 4' во всех примерах одинаковы. Однако, хотя слои 5 и 5' имеют похожую толщину в покрытиях CE1a и CE1b сравнительного примера 1, слой 5 в примере 1 (прим. 1b; покрытие 10; слой 5) с толщиной 963 Å является существенно более толстым, чем слой 5' с толщиной 796 Å в примере 1 (прим., 1a; покрытие 20; слой 5'). Как разъяснялось выше применительно к Фиг. 1, слой 5 с низким показателем преломления в покрытии 10 физически толще, чем слой 5' с низким показателем преломления в покрытии 20, по меньшей мере на 75 Å, более предпочтительно по меньшей мере на 100 Å, а наиболее предпочтительно по меньшей мере на 130 Å, например на 100-250 Å толще или на 120-210 Å толще. Неожиданно было обнаружено, что такое различие в толщине между слоями 5 и 5' обеспечивает значительное изменение значений a* и b* до и после HT, а также разное направление цветового смещения a* при HT (см. оптические данные ниже).
[0040]
При измерении в монолите с помощью устройства Perkin Elmer как до, так и после термической закалки (HT), покрытия на стеклянной подложке по этим примерам имели следующие характеристики отражения видимого света с точки зрения предполагаемого наблюдателя, показанного на Фиг. 1. Следует отметить, что все покрытия имели пропускание видимого света намного выше 70% и до, и после HT. В таблице 9 приведены данные, полученные до HT, а в таблице 10 приведены данные, полученные после HT.
Таблица 9. Оптические данные (до HT)
Параметр
Прим. 1a
Прим. 1b
CE1a
CE1b
RY (отраж. %)
0,5%
0,4%
0,6%
0,7%
a*
-1,84
+1,45
-1,71,
-1,13
b*
+2,23
-3,97
+2,48
+1,57
[0041]
Из таблицы 9 видно, что перед HT оба покрытия CE1a и CE1b из сравнительного примера 1 на стеклянной подложке имели отрицательные значения a* при отражении с точки зрения предполагаемого наблюдателя. Напротив, изменение толщины слоев 5 и 5', упомянутое выше в примере 1, неожиданно и удивительно привело к тому, что покрытие прим. 1a (покрытие 20) на стеклянной подложке имело отрицательное значение a* при отражении, а покрытие прим. 1b (покрытие 10) на стеклянной подложке имело положительное значение a* при отражении. Таким образом, в прим. 1 положительные и отрицательные значения a*, обусловленные покрытиями 10 и 20 соответственно по существу компенсируют друг друга таким образом, что совокупное изделие с покрытием (см. Фиг. 1), содержащее оба покрытия, выглядит для наблюдателя более нейтральным по цвету по сравнению с CE1. Другими словами, сравнительный пример 1 имеет отрицательное значение a* при отражении с точки зрения наблюдателя, которое гораздо дальше от центральной области на Фиг. 3 (и, следовательно, менее нейтрально) по сравнению со значением a* из примера 1.
[0042]
Из таблицы 9 выше также можно видеть, что перед HT оба покрытия CE1a и CE1b из сравнительного примера 1 на стеклянной подложке имели положительные значения b* при отражении с точки зрения предполагаемого наблюдателя. Напротив, изменение толщины слоев 5 и 5', упомянутое выше в примере 1, неожиданно и удивительно привело к тому, что покрытие прим. 1a (покрытие 20) на стеклянной подложке имело положительное значение b* при отражении, а покрытие прим. 1b (покрытие 10) на стеклянной подложке имело отрицательное значение b* при отражении. Таким образом, в прим. 1 положительные и отрицательные значения b*, обусловленные покрытиями 20 и 10 соответственно по существу компенсируют друг друга таким образом, что совокупное покрытие (см. Фиг. 1), содержащее оба покрытия, выглядит для наблюдателя более нейтральным по цвету по сравнению с CE1. Другими словами, сравнительный пример 1 имеет положительное значение b* при отражении с точки зрения наблюдателя (за счет того, что оба покрытия дают положительное цветовое значение *b при отражении), которое гораздо дальше от центральной области на Фиг. 3 (и, следовательно, менее нейтрально) по сравнению со значением b* при отражении из примера 1, где отрицательное значение *b покрытия 10 (прим. 1b) компенсирует положительное значение b* покрытия 20 (прим. 1a).
[0043]
После термической закалки (HT) примеры покрытий имели следующие характеристики.
Таблица 10. Оптические данные (после HT)
Параметр
Прим. 1a
Прим. 1b
CE1a
CE1b
RY (отраж. %)
0,6%
0,5%
0,8%
1,0%
a*
-3,85
+2,30
-3,40,
-5,10
b*
+3,10
-1,94
+4,52
+3,30
[0044]
Кроме того, в таблице 10 видно, что после HT оба покрытия CE1a и CE1b из сравнительного примера 1 на стеклянной подложке имели отрицательные значения a* при отражении с точки зрения предполагаемого наблюдателя и что за счет HT происходило смещение значений a* при отражении еще дальше в отрицательную сторону как для CE1a, так и для CE1b. Таким образом, за счет HT происходило значительное цветовое смещение от нейтрального значения в сравнительном примере 1. В то время как до HT сравнительный пример 1 был близок к нейтральному значению, значениями a* при отражении -1,13 и -1,71, он более не был близок к нейтральным значениям после HT, так как значения a* при отражении сильно сместились от нейтральных к значениям -3,40 и -5,10, каждое из которых является отрицательным. Напротив, изменение толщины слоев 5 и 5', упомянутое выше в примере 1, неожиданно и удивительно привело к тому, что покрытие прим. 1a (покрытие 20) на стеклянной подложке имело отрицательное значение a* при отражении, а покрытие прим. 1b (покрытие 10) на стеклянной подложке имело положительное значение a* при отражении. Более того, изменение толщины также неожиданно привело к цветовому смещению значения a* покрытия прим. 1a (покрытие 20) на стекле в отрицательном направлении, но к цветовому смещению значения a* покрытия прим. 1b (покрытие 10) на стекле в положительном направлении, как показано на Фиг. 3. Таким образом, в прим. 1 положительные и отрицательные значения a*, обусловленные покрытиями 10 и 20 соответственно по существу компенсируют друг друга таким образом, что совокупное изделие с покрытием (см. Фиг. 1), содержащее оба покрытия, выглядит для наблюдателя более нейтральным по цвету по сравнению с CE1. Другими словами, после HT, сравнительный пример 1 имеет сильно отрицательное значение a* при отражении, с точки зрения наблюдателя, около -4, которое гораздо дальше от центральной области на Фиг. 3 (и, следовательно, менее нейтрально) по сравнению со значением a* из примера 1, которое является лишь слабо отрицательным, поскольку значения -3,85 и +2,30 по существу компенсируют друг друга.
[0045]
Из таблицы 10 выше также можно видеть, что после HT оба покрытия CE1a и CE1b из сравнительного примера 1 на стеклянной подложке имели положительные значения b* при отражении с точки зрения предполагаемого наблюдателя. Напротив, изменение толщины слоев 5 и 5', упомянутое выше в примере 1, неожиданно и удивительно привело к тому, что покрытие прим. 1a (покрытие 20) на стеклянной подложке имело положительное значение b* при отражении, а покрытие прим. 1b (покрытие 10) на стеклянной подложке имело отрицательное значение b* при отражении. Таким образом, в прим. 1 положительные и отрицательные значения b*, обусловленные покрытиями 20 и 10 соответственно по существу компенсируют друг друга таким образом, что совокупное покрытие (см. Фиг. 1), содержащее оба покрытия, выглядит для наблюдателя более нейтральным по цвету по сравнению с CE1. Другими словами, сравнительный пример 1 имеет положительное значение b* при отражении с точки зрения наблюдателя (за счет того, что оба покрытия дают положительное цветовое значение *b при отражении), которое гораздо дальше от центральной области на Фиг. 3 (и, следовательно, менее нейтрально) по сравнению со значением b* при отражении из примера 1, где отрицательное значение *b покрытия 10 (прим. 1b) по существу компенсирует положительное значение b* покрытия 20 (прим. 1a), за счет чего пример 1 выглядит более нейтральным для наблюдателя.
[0046]
2
На Фиг. 2 представлен вид в поперечном разрезе изделия с покрытием в соответствии с примером осуществления настоящего изобретения. Стопки слоев покрытия в варианте осуществления, представленном на Фиг. 2, такие же, как в варианте осуществления на Фиг. 1, и имеют те же цели/назначение, за исключением того, что в варианте осуществления Фиг. 2 были добавлены слои 4a, 4a', 6 и 6'. Таким образом, на Фиг. 2 на одной стороне стеклянной подложки 1 обеспечено противоотражающее (AR) покрытие 10, а на другой стороне стеклянной подложки 1 обеспечено другое AR-покрытие 20. Все слои, показанные на Фиг. 2, представляют собой прозрачные диэлектрические слои, и все они могут быть осаждены методом напыления или любым другим подходящим способом. Как описано выше применительно к Фиг. 1, на обеих Фиг. 1 и 2 слои 2, 2', 4 и 4' представляют собой слои с высоким показателем преломления, имеющие показатель преломления (n) по меньшей мере около 2,15, более предпочтительно по меньшей мере около 2,20 и наиболее предпочтительно по меньшей мере около 2,25. Каждый из слоев с высоким показателем преломления 2, 2', 4 и 4' может представлять собой или включать в себя прозрачный диэлектрический материал с высоким показателем преломления, такой как оксид титана или оксид ниобия. А слои 3, 3', 5 и 5' представляют собой слои с низким показателем преломления, имеющие показатель преломления (n) менее около 1,8, более предпочтительно менее около 1,7, а наиболее предпочтительно менее около 1,6. Каждый из слоев с низким показателем преломления 3, 3', 5 и 5' может состоять из прозрачного диэлектрического материала с низким показателем преломления, такого как оксид кремния (например, SiO), или любого другого подходящего материала с низким показателем преломления или включать его в себя. В показанном на Фиг. 2 варианте осуществления слои 4a и 6 со средним показателем преломления были добавлены в покрытие 10, а слои 4a 'и 6' со средним показателем преломления были добавлены в покрытие 20 (по сравнению с вариантом осуществления, показанным на Фиг. 1). В определенных примерах осуществления настоящего изобретения каждый из слоев 4a, 4a', 6 и 6' со средним показателем преломления имеет показатель преломления (n) от 1,70 до 2,10, более предпочтительно от 1,75 до 2,0 и еще более предпочтительно от 1,75 до 1,95. В определенных примерах осуществления слои 4a и 4a' со средним показателем преломления могут быть изготовлены из материала с средним показателем преломления, такого как комбинация оксида ниобия и оксида кремния (также известного как оксид ниобия-кремния), как показано на Фиг. 2, или комбинация оксида титана и оксида кремния (также известного как оксид титана-кремния), или любого другого подходящего материала со средним показателем преломления. В определенных примерах осуществления слои 6 и 6' со средним показателем преломления могут быть изготовлены из материала со средним показателем преломления, такого как комбинация оксида циркония и оксида кремния (также известного как оксид циркония-кремния), как показано на Фиг. 2, или любого другого подходящего материала со средним показателем преломления. Кроме того, цирконий в слоях 6 и 6' помогает повышать долговечность соответствующих покрытий 10 и 20. Следует также отметить, что последовательности слоев в стопке в вариантах осуществления на Фиг. 1 или Фиг. 2 можно повторять так, что, например, поверх слоев, показанных в каждом из покрытий на Фиг. 2, может быть предусмотрена другая последовательность слоев 2-6.
[0047]
В варианте осуществления на Фиг. 2 можно использовать различные значения толщины в соответствии с одной или более из потребностей, описанных в настоящем документе. В соответствии с определенными примерами осуществления настоящего изобретения примеры толщины (в ангстремах) и примеры материалов для соответствующих слоев в варианте осуществления на Фиг. 2 на стеклянной подложке 1 являются такими, как описано ниже в определенных примерах осуществления, для обеспечения желаемого пропускания видимого света, низкого отражения видимого света, низкого или достаточно нейтрального цветового значения при отражении и желаемого цветового смещения при необязательной HT (слои перечислены в порядке от стеклянной подложки 1). В таблице 11 представлены примеры материалов и значений толщины для AR-покрытия 10, а в таблице 12 представлены примеры материалов и значений толщины для AR-покрытия 20 перед и/или после необязательной HT.
Таблица 11 (материалы/значения толщины для покрытия 10 в варианте осуществления с Фиг. 2)
Слой
Пример диапазона (Å)
Предпочтительный (Å)
Наиболее предпочтительный (Å)
Оксид титана (например, TiO<sub>2</sub>; слой 2)
40-200 Å
60-120 Å
80-105 Å
Оксид кремния (например, SiO<sub>2</sub>; слой 3)
100-800 Å
200-600 Å
340-420 Å
Оксид ниобия (например, Nb<sub>2</sub>O<sub>5</sub>; слой 4)
200-2000 Å
700-1400 Å
900-1200 Å
Оксид ниобия-кремния (слой 4a)
50-900 Å
100-800 Å
200-300 Å
Оксид кремния (например, SiO<sub>2</sub>; слой 5)
200-1000 Å
560-700 Å
590-650 Å
Оксид циркония-кремния (слой 6)
30-400 Å
40-200 Å
50-150 Å
Таблица 12 (материалы/значения толщины для покрытия 20 в варианте осуществления с Фиг. 2)
Слой
Пример диапазона (Å)
Предпочтительный (Å)
Наиболее предпочтительный (Å)
Оксид титана (например, TiO<sub>2</sub>; слой 2')
40-200 Å
60-120 Å
80-105 Å
Оксид кремния (например, SiO<sub>2</sub>; слой 3')
100-800 Å
200-600 Å
300-420 Å
Оксид ниобия (например, Nb<sub>2</sub>O<sub>5</sub>; слой 4')
200-2000 Å
700-1400 Å
900-1200 Å
Оксид ниобия-кремния (слой 4a')
50-900 Å
100-800 Å
200-300 Å
Оксид кремния (например, SiO<sub>2</sub>; слой 5')
200-1000 Å
370-540 Å
400-480 Å
Оксид циркония-кремния (слой 6')
30-400 Å
40-200 Å
50-150 Å
[0048]
В таблицах 11 и 12 выше показано, что существенным различием между покрытиями 10 и 20 является толщина слоя 5 с низким показателем преломления по сравнению с толщиной слоя 5' с низким показателем преломления. В определенных примерах осуществления настоящего изобретения слой 5 с низким показателем преломления в покрытии 10 физически толще, чем слой 5' с низким показателем преломления в покрытии 20, по меньшей мере на 75 Å, более предпочтительно по меньшей мере на 100 Å, еще более предпочтительно по меньшей мере на 130 Å и наиболее предпочтительно по меньшей мере на 160 Å. Неожиданно было обнаружено, что это различие в толщине слоя 5 по сравнению со слоем 5' в значительной степени влияет на видимые цветовые значения при отражении в той мере, что это предусматривает следующее: могут происходить разные соответствующие видимые изменения цвета при отражении первого и второго покрытий 10 и 20 на стекле после термообработки (HT), которые по существу смещены друг относительно друга или по существу компенсируют друг друга так, что наблюдатель воспринимает цвет изделия с покрытием как один и тот же до и после такой термообработки; (ii) с точки зрения наблюдающего за изделием с покрытием может происходить смещение цветового значения a* при отражении одного покрытия в положительном направлении вследствие HT, и при этом может происходить цветовое смещение a* при отражении другого покрытия в отрицательном направлении вследствие HT так, что видимое изменение цвета при отражении вследствие HT (например, термической закалки) можно уменьшать или сводить к минимуму так, что наблюдатель воспринимает как одинаковые не подвергавшиеся и подвергавшиеся термообработке варианты изделия с покрытием; и возможно, что (iii) с точки зрения наблюдающего за изделием может происходить смещение цветового значения b* при отражении одного покрытия в положительном направлении вследствие HT, и при этом может происходить цветовое смещение b* при отражении другого покрытия в отрицательном направлении вследствие HT так, что видимое изменение цвета при отражении вследствие HT (например, термической закалки) можно уменьшать. Примеры, описанные в настоящем документе, предоставляют доказательства этих неожиданных и удивительных результатов.
[0049]
vis
До и/или после любой необязательной термообработки (HT), например термической закалки, термического сгибания и/или термического упрочнения, в определенных примерах осуществления настоящего изобретения изделия с покрытием в соответствии с вариантом осуществления, показанным на Фиг. 2, имеют цветовые/оптические характеристики, указанные в таблице 13, при использовании осветителя типа С и наблюдателя с полем зрения 2 градуса. Следует отметить, что TY и T означают пропускание видимого света через изделие с покрытием, показанное на Фиг. 2 в таблице 13, RY означает отражение видимого света изделия с покрытием Фиг. 2 с точки зрения предполагаемого наблюдателя в таблице 13, а значения a* и b* под RY означают соответствующие цвета при отражении видимого цвета по модели CIE для совокупного изделия с покрытием, показанного на Фиг. 2 и включающего в себя оба покрытия, с точки зрения предполагаемого наблюдателя, и означают нейтральный цвет при отражении у совокупного изделия с покрытием из варианта осуществления, показанного на Фиг. 2.
Таблица 13. Оптические характеристики (изделие с покрытием с Фиг. 2)
В целом
Предпочтительные
Наиболее предпочтительные
T<sub>vis</sub> (TY)
≥ 60%
≥ 70%
≥ 80%
RY
≤ 15%
≤ 5%
≤ 2% (или ≤ 1%)
a*
от -7 до +7
от -5 до +5
от -3 до +3
b*
от -8 до +8
от -6 до +6
от -3 до +3
[0050]
Из таблицы 13 выше видно, что совокупное изделие с покрытием по варианту осуществления с Фиг. 2 имеет высокое пропускание видимого света, низкое отражение видимого света, обусловленные AR-покрытиями 10 и 20, и по существу нейтральный внешний вид с точки зрения предполагаемого наблюдателя. Цветовые значения a* и b *, обсуждаемые в настоящем документе, относятся к отражению и представлены с точки зрения предполагаемого наблюдающего за изделием с покрытием.
[0051]
Кроме того, применительно к варианту осуществления, показанному на Фиг. 2, в таблице 14 приведены оптические данные для одного покрытия 10 на стеклянной подложке (где покрытие 20 отсутствует) до HT в соответствии с определенными примерами осуществления настоящего изобретения. Таким образом, в таблице 14 указаны пропускание видимого света (TY), отражение видимого света (RY), цветовое значение *a и цветовое значение *b для изделия с покрытием, включающего в себя стеклянную подложку 1 и покрытие 10, с точки зрения предполагаемого наблюдателя, показанного на Фиг. 2, в соответствии с определенными примерами осуществления настоящего изобретения. Следует отметить, что в определенных примерах осуществления настоящего изобретения покрытия 10 и 20 могут быть взаимозаменяемыми.
Таблица 14. Оптические характеристики (покрытие 10 на стекле; Фиг. 2; перед HT)
В целом
Предпочтительные
Наиболее предпочтительные
T<sub>vis</sub> (TY)
≥ 60%
≥ 70%
≥ 80%
RY
≤ 15%
≤ 5%
≤ 2% (или ≤ 1%)
a*
от -7,0 до +3,0
от -4,0 до +1,0
от -3,0 до +0,5
b*
от -15,0 до +7,0
от -6,0 до +4,0
от -3,0 до +1,0
[0052]
В таблице 15 приведены оптические данные для одного покрытия 10 на стеклянной подложке (где покрытие 20 отсутствует) после HT, такой как термическая закалка, термическое сгибание и/или химическое упрочнение, в соответствии с определенными примерами осуществления настоящего изобретения. Таким образом, в таблице 15 указаны пропускание видимого света (TY), отражение видимого света (RY), цветовое значение *a и цветовое значение *b для изделия с покрытием, включающего в себя стеклянную подложку 1 и покрытие 10 с точки зрения предполагаемого наблюдателя, показанного на Фиг. 2, в соответствии с определенными примерами осуществления настоящего изобретения, после HT.
Таблица 15. Оптические характеристики (покрытие 10 на стекле; Фиг. 2; после HT)
В целом
Предпочтительные
Наиболее предпочтительные
T<sub>vis</sub> (TY)
≥ 60%
≥ 70%
≥ 80%
RY
≤ 15%
≤ 5%
≤ 2% (или ≤ 1%)
a*
от -2,0 до +12,0
от +0,5 до +9,0
от +1,0 до +5,0
b*
от -17,0 до +6,0
от -7,0 до +3,0
от -3,5 до +0,5
[0053]
Из таблиц 14-15 видно, что при HT стеклянной подложки с нанесенным на нее покрытием 10 цветовое значение a* при отражении изменяется в положительном направлении вследствие HT. Например, смещение a* с -2 до +2 будет смещением в положительном направлении, поскольку значение a* становится более положительным. В другом примере смещение a* с +1 до +3 будет смещением в положительном направлении, поскольку значение a* становится более положительным.
[0054]
Кроме того, применительно к варианту осуществления, показанному на Фиг. 2, в таблице 16 приведены оптические данные для одного покрытия 20 на стеклянной подложке (где покрытие 10 отсутствует) до HT в соответствии с определенными примерами осуществления настоящего изобретения. Таким образом, в таблице 16 указаны пропускание видимого света (TY), отражение видимого света (RY), цветовое значение *a и цветовое значение *b для изделия с покрытием, включающего в себя стеклянную подложку 1 и покрытие 20, с точки зрения предполагаемого наблюдателя, показанного на Фиг. 2, в соответствии с определенными примерами осуществления настоящего изобретения. Следует отметить, что в определенных примерах осуществления настоящего изобретения покрытия 10 и 20 могут быть взаимозаменяемыми.
Таблица 16. Оптические характеристики (покрытие 20 на стекле; Фиг. 2; перед HT)
В целом
Предпочтительные
Наиболее предпочтительные
T<sub>vis</sub> (TY)
≥ 60%
≥ 70%
≥ 80%
RY
≤ 15%
≤ 5%
≤ 2% (или ≤ 1%)
a*
от -10,0 до +5,0
от -5,0 до +1,0
-от 3,0 до 0
b*
от -12,0 до +10,0
от -5,0 до +5,0
от -2,0 до +2,0
[0055]
В таблице 17 приведены оптические данные для одного покрытия 20 на стеклянной подложке (где покрытие 10 отсутствует) после HT, такой как термическая закалка, термическое сгибание и/или химическое упрочнение, в соответствии с определенными примерами осуществления настоящего изобретения. Таким образом, в таблице 17 указаны пропускание видимого света (TY), отражение видимого света (RY), цветовое значение *a и цветовое значение *b для изделия с покрытием, включающего в себя стеклянную подложку 1 и покрытие 20 с точки зрения предполагаемого наблюдателя, показанного на Фиг. 2, в соответствии с определенными примерами осуществления настоящего изобретения, после HT.
Таблица 17. Оптические характеристики (покрытие 20 на стекле; Фиг. 2; после HT)
В целом
Предпочтительные
Наиболее предпочтительные
T<sub>vis</sub> (TY)
≥ 60%
≥ 70%
≥ 80%
RY
≤ 15%
≤ 5%
≤ 2% (или ≤ 1%)
a*
от -19,0 до +5
от -13,0 до -1,0
от -11,0 до -3,0
b*
от -2,0 до +14,0
от +0,5 до +9,0
от +1,0 до +6,0
[0056]
В отличие от таблиц 14-15 в таблицах 16-17 видно, что HT стеклянной подложки с нанесенным на нее покрытием 20 приводит к смещению цветового значения a* при отражении в отрицательном направлении (противоположном смещению a* для покрытия 10) с точки зрения предполагаемого наблюдателя. Например, смещение a* с -0,5 до -9 будет смещением в отрицательном направлении, поскольку значение a* становится более отрицательным. В качестве другого примера смещение a* с +1 до -8 будет представлять собой смещение в отрицательном направлении, поскольку значение a* становится более отрицательным.
[0057]
Кроме этого, из таблиц 15 и 17 выше видно, что в предпочтительных вариантах осуществления настоящего изобретения после термообработки варианта осуществления, показанного на Фиг. 2, покрытие 10 на стекле обеспечивает для наблюдателя положительное цветовое значение a* при отражении, тогда как покрытие 20 на стекле обеспечивает для наблюдателя отрицательное цветовое значение a* при отражении так, что покрытия могут компенсировать друг друга, и все изделие с покрытием с точки зрения предполагаемого наблюдателя имеет более нейтральный цвет по сравнению со цветом, создаваемым только покрытием 10 или только покрытием 20 на стекле. Кроме этого, из таблиц 15 и 17 выше видно, что в предпочтительных вариантах осуществления настоящего изобретения после термообработки покрытие 10 на стекле обеспечивает для наблюдателя отрицательное цветовое значение b* при отражении, тогда как покрытие 20 на стекле обеспечивает для наблюдателя положительное цветовое значение b* при отражении так, что покрытия на стекле компенсируют друг друга, и все изделие с покрытием с точки зрения предполагаемого наблюдателя имеет более нейтральный цвет по сравнению со цветом, создаваемым только покрытием 10 или только покрытием 20 на стекле.
[0058]
Исключительно в качестве примера примеры ниже представляют различные примеры осуществления изобретения, связанные с вариантом осуществления, показанным на Фиг. 2.
ПРИМЕРЫ ВАРИАНТА ОСУЩЕСТВЛЕНИЯ, ПОКАЗАННОГО НА ФИГ. 2
[0059]
Сравнительный пример (CE) 2 представляет собой стеклянную подложку 1 с AR-покрытиями CE2a и CE2b на ее противоположных сторонах, а пример 2 также представляет собой стеклянную подложку 1 с AR-покрытиями прим. 2a и прим. 2b на ее противоположных сторонах, как показано на Фиг. 1. Толщина слоев ниже указана в ангстремах (Å). Пример 2a аналогичен покрытию 20 на Фиг. 2, а пример 2b аналогичен покрытию 10 на Фиг. 2. В таблице ниже L обозначает слой так, что, например, L2 обозначает слой 2, L3 обозначает слой 3 и т. п. Слои ниже указаны в направлении от стеклянной подложки 1 наружу.
Таблица 18. Стопка слоев по примерам
Пример
L2/L2'(TiO<sub>2</sub>)
L3/L3'(SiO<sub>2</sub>)
L4/L4'(NbO<sub>x</sub>)
L4a/L4a'(NbSiO<sub>x</sub>)
L5/L5'(SiO<sub>2</sub>)
L6/L6'(ZrSiO<sub>x</sub>)
Прим. 2a
86 Å
365 Å
987 Å
250 Å
439 Å
100 Å
Прим. 2b
85 Å
393 Å
1078 Å
250 Å
620 Å
100 Å
CE2a
86 Å
365 Å
987 Å
250 Å
439 Å
100 Å
CE2b
86 Å
365 Å
987 Å
250 Å
439 Å
100 Å
[0060]
В сравнительном примере 2 использовали одно и то же AR-покрытие с обеих сторон стеклянной подложки 1, тогда как в примере 2 использовали разные AR-покрытия. Основным различием между примером 2 (с покрытиями 2a и 2b) и сравнительным примером CE2 (с покрытиями CE2a и CE2b) на одной и той же стеклянной подложке 1 является толщина слоя на основе оксида кремния 5, 5'. В то время как в покрытиях CE2a и CE2b сравнительного примера 2 слои 5 и 5' имеют одинаковую толщину 439 Å, слой 5 в примере 2 (прим. 2b; покрытие 10; слой 5) с толщиной 620 Å, является существенно более толстым, чем слой 5' с толщиной 439 Å в примере 2 (прим. 2a; покрытие 20; слой 5'). Как разъяснялось выше, слой 5 с низким показателем преломления в покрытии 10 физически толще, чем слой 5' с низким показателем преломления в покрытии 20, по меньшей мере на 75 Å, более предпочтительно по меньшей мере на 100 Å, более предпочтительно по меньшей мере на 130 Å, а наиболее предпочтительно по меньшей мере на 160 Å, например на 100-250 Å толще или на 120-210 Å толще. Неожиданно было обнаружено, что такое различие в толщине между слоями 5 и 5' обеспечивает значительное изменение значений a* и b* до и после HT (в особенности, после HT в варианте осуществления на Фиг. 2), а также разное направление цветового смещения a* при HT (см. оптические данные ниже).
[0061]
При измерении в монолите как до, так и после термической закалки (HT), покрытия на стеклянной подложке по этим примерам имели следующие характеристики отражения видимого света с точки зрения предполагаемого наблюдателя, показанного на Фиг. 2. Следует отметить, что все покрытия имели пропускание видимого света намного выше 70% и до, и после HT. В таблице 19 приведены данные, полученные до HT, а в таблице 20 приведены данные, полученные после HT.
Таблица 19. Оптические данные (до HT)
Параметр
Прим. 2a
Прим. 2b
CE2a
CE2b
RY (отраж. %)
0,51%
0,55%
0,51%
0,51%
a*
-0,46
-2,01
-0,46,
-0,46
b*
-0,95
-0,99
-0,95
-0,95
[0062]
После термической закалки (HT) примеры покрытий имели следующие характеристики.
Таблица 20. Оптические данные (после HT)
Параметр
Прим. 2a
Прим. 2b
CE2a
CE2b
RY (отраж. %)
0,98%
0,56%
0,98%
1,11%
a*
-9,14
+2,11
-9,14,
-9,28
b*
+3,90
-1,03
+3,90
+1,00
[0063]
В таблице 20 видно, что после HT оба покрытия CE2a и CE2b из сравнительного примера 2 на стеклянной подложке имели сильно отрицательные значения a* при отражении с точки зрения предполагаемого наблюдателя и что HT вызывала существенное смещение значений a* при отражении в отрицательную сторону как для CE2a, так и для CE2b. Напротив, изменение толщины слоев 5 и 5', упомянутое выше в примере 2, в сочетании с небольшим изменением толщины между слоями 3, 3' неожиданно и удивительно привело к тому, что покрытие из прим. 2a (покрытие 20) на стеклянной подложке имело отрицательное значение a* при отражении, а покрытие прим. 2b (покрытие 10) на стеклянной подложке имело положительное значение a* при отражении после HT. Более того, изменение толщины также неожиданно привело к цветовому смещению значения a* покрытия прим. 2a (покрытие 20) на стекле в отрицательном направлении, но к цветовому смещению значения a* покрытия прим. 2b (покрытие 10) на стекле в положительном направлении. Таким образом, в прим. 2 положительные и отрицательные значения a*, обусловленные покрытиями 10 и 20 соответственно по существу компенсируют друг друга таким образом, что совокупное покрытие (см. Фиг. 2), содержащее оба покрытия, после HT выглядит для наблюдателя более нейтральным по цвету по сравнению с CE1. Другими словами, после HT сравнительный пример 2 имеет сильно отрицательное значение a* при отражении с точки зрения наблюдателя около -9, которое гораздо дальше от центральной области на Фиг. 3 (и, следовательно, менее нейтрально) по сравнению со значением a* из примера 2, которое является лишь слабо отрицательным, поскольку значения *a при отражении -9,14 и +2,11 по существу компенсируют друг друга.
[0064]
Из таблицы 20 выше также можно видеть, что после HT оба покрытия CE2a и CE2b из сравнительного примера 2 на стеклянной подложке имели положительные значения b* при отражении с точки зрения предполагаемого наблюдателя. Напротив, изменение толщины слоев 5 и 5', упомянутое выше в примере 2, неожиданно и удивительно привело к тому, что покрытие прим. 2a (покрытие 20) на стеклянной подложке имело положительное значение b* при отражении, а покрытие прим. 2b (покрытие 10) на стеклянной подложке имело отрицательное значение b* при отражении. Таким образом, в прим. 2 положительные и отрицательные значения b*, обусловленные покрытиями 20 и 10 соответственно по существу компенсируют друг друга таким образом, что совокупное покрытие (см. Фиг. 1), содержащее оба покрытия, выглядит для наблюдателя более нейтральным по цвету по сравнению с CE2. Другими словами, сравнительный пример 2 имеет положительное значение b* при отражении с точки зрения наблюдателя (за счет того, что оба покрытия дают положительное цветовое значение *b при отражении), которое гораздо дальше от центральной области на Фиг. 3 (и, следовательно, менее нейтрально) по сравнению со значением b* при отражении из примера 2, где отрицательное значение *b покрытия 10 (прим. 2b) по существу компенсирует положительное значение b* покрытия 20 (прим. 2a), за счет чего пример 2 выглядит более нейтральным для наблюдателя.
[0065]
В примере осуществления настоящего изобретения предложен способ получения прозрачного стеклянного изделия с покрытием, причем способ включает: обеспечение изделия с покрытием, содержащего первое покрытие, обеспеченное на первой стороне стеклянной подложки, и второе покрытие, обеспеченное на второй стороне стеклянной подложки, таким образом, что стеклянная подложка находится по меньшей мере между первым и вторым покрытиями; и термообработку изделия с покрытием при температуре по меньшей мере 580 градусов Цельсия так, что за счет термообработки (i) происходит смещение цветового значения a* при отражении первого покрытия на стеклянной подложке в положительном направлении с точки зрения предполагаемого наблюдателя вследствие термообработки и (ii) происходит смещение цветового значения a* при отражении второго покрытия на стеклянной подложке в отрицательном направлении с точки зрения предполагаемого наблюдателя вследствие термообработки.
[0066]
В способе, представленном в приведенном выше параграфе, термообработка может (i) приводить к появлению смещения цветового значения a* при отражении первого покрытия на стеклянной подложке в положительном направлении по меньшей мере на 1,0 (или по меньшей мере на 2,0) с точки зрения предполагаемого наблюдателя вследствие термообработки и (ii) приводить к появлению смещения цветового значения a* при отражении второго покрытия на стеклянной подложке в отрицательном направлении по меньшей мере на 1,0 (или по меньшей мере на 2,0) с точки зрения предполагаемого наблюдателя вследствие термообработки.
[0067]
В способе по любому из двух предшествующих абзацев первое и второе покрытия могут представлять собой противоотражающие (AR) покрытия.
[0068]
В способе по любому из трех предшествующих абзацев первое покрытие на стеклянной подложке имеет отражение видимого света не более 5% (более предпочтительно не более 2% и наиболее предпочтительно не более 1%), а второе покрытие на стеклянной подложке имеет отражение видимого света не более 5% (более предпочтительно не более 2% и наиболее предпочтительно не более 1%).
[0069]
В способе по любому из четырех предшествующих абзацев все слои первого и/или второго покрытий могут представлять собой прозрачные диэлектрические слои.
[0070]
В способе по любому из пяти предшествующих абзацев первое покрытие может содержать в направлении от стеклянной подложки первый прозрачный диэлектрический слой, содержащий оксид Ti и/или Nb; первый прозрачный диэлектрический слой, содержащий оксид кремния; второй прозрачный диэлектрический слой, содержащий оксид Ti и/или Nb; и второй прозрачный диэлектрический слой, содержащий оксид кремния; а второе покрытие может содержать в направлении от стеклянной подложки первый прозрачный диэлектрический слой, содержащий оксид Ti и/или Nb; первый прозрачный диэлектрический слой, содержащий оксид кремния; второй прозрачный диэлектрический слой, содержащий оксид Ti и/или Nb; и второй прозрачный диэлектрический слой, содержащий оксид кремния. Второй прозрачный диэлектрический слой, содержащий оксид кремния, в первом покрытии может быть толще второго прозрачного диэлектрического слоя, содержащего оксид кремния, во втором покрытии по меньшей мере на 75 Å, более предпочтительно по меньшей мере на 100 Å, а наиболее предпочтительно по меньшей мере на 130 Å.
[0071]
Способ по любому из шести предшествующих абзацев, в котором термообработка может содержать термическую закалку, термическое сгибание и/или термическое упрочнение.
[0072]
В примере осуществления настоящего изобретения обеспечено изделие с покрытием, включающее в себя первое покрытие и второе покрытие, нанесенное на стеклянную подложку, причем изделие с покрытием содержит: первое покрытие, обеспеченное на первой стороне стеклянной подложки; второе покрытие, обеспеченное на второй стороне стеклянной подложки так, что стеклянная подложка находится по меньшей мере между первым и вторым покрытиями; причем с точки зрения наблюдающего за изделием с покрытием первое покрытие на стеклянной подложке имеет положительное цветовое значение a* при отражении, а второе покрытие на стеклянной подложке имеет отрицательное цветовое значение a* при отражении.
[0073]
В изделии с покрытием по непосредственно предшествующему абзацу с точки зрения наблюдателя изделия с покрытием первое покрытие на стеклянной подложке может иметь отрицательное цветовое значение b* при отражении, а второе покрытие на стеклянной подложке имеет положительное цветовое значение b* при отражении.
[0074]
В изделии с покрытием по любому из двух предшествующих абзацев первое и второе покрытия могут представлять собой противоотражающие (AR) покрытия.
[0075]
В изделии с покрытием по любому из трех предшествующих абзацев первое покрытие на стеклянной подложке может иметь отражение видимого света не более 15% (более предпочтительно не более 5%, еще более предпочтительно не более 2%), и/или второе покрытие на стеклянной подложке может иметь отражение видимого света не более 15% (более предпочтительно не более 5%, еще более предпочтительно не более 2%).
[0076]
В изделии с покрытием по любому из четырех предшествующих абзацев возможно, что ни первое покрытие, ни второе покрытие не содержат отражающего инфракрасное (ИК) излучение слоя на основе серебра.
[0077]
В изделии с покрытием по любому из пяти предшествующих абзацев изделие с покрытием может иметь пропускание видимого света по меньшей мере 60%, более предпочтительно по меньшей мере 70%, более предпочтительно по меньшей мере 80%, еще более предпочтительно по меньшей мере 90% и, возможно, по меньшей мере 95%.
[0078]
В изделии по любому из шести предшествующих абзацев все слои первого покрытия и/или второго покрытия могут представлять собой прозрачные диэлектрические слои.
[0079]
В изделии с покрытием по любому из семи предшествующих абзацев изделие с покрытием может быть подвергнуто термообработке (например, термической закалке, термическому упрочнению и/или термическому сгибанию).
[0080]
В изделии с покрытием по любому из восьми предшествующих абзацев при термообработке при температуре по меньшей мере 580 градусов Цельсия (например, при термической закалке, термическом сгибании и/или термическом упрочнении) первое покрытие на стеклянной подложке может быть выполнено с возможностью обеспечения смещения цветового значения a* при отражении в положительном направлении с точки зрения наблюдателя вследствие термообработки, а второе покрытие на стеклянной подложке может быть выполнено с возможностью обеспечения смещения цветового значения a* при отражении в отрицательном направлении с точки зрения наблюдателя вследствие термообработки.
[0081]
В изделии с покрытием по любому из девяти предшествующих абзацев при термообработке при температуре по меньшей мере 580 градусов Цельсия (например, при термической закалке, термическом сгибании и/или термическом упрочнении) первое покрытие на стеклянной подложке может быть выполнено с возможностью обеспечения смещения цветового значения b* при отражении в отрицательном направлении с точки зрения наблюдателя вследствие термообработки, а второе покрытие на стеклянной подложке может быть выполнено с возможностью обеспечения смещения цветового значения b* при отражении в положительном направлении с точки зрения наблюдателя вследствие термообработки.
[0082]
В изделии с покрытием по любому из десяти предшествующих абзацев первое покрытие может быть выполнено на той же стороне стеклянной подложки, с которой наблюдатель должен смотреть на изделие с покрытием.
[0083]
В изделии с покрытием по любому из одиннадцати предшествующих абзацев изделие с покрытием, включающее в себя первое и второе покрытия на стеклянной подложке, может иметь пропускание видимого света по меньшей мере 70%, значение a* при отражении от -5 до +5 и/или значение b* при отражении от -6 до +6.
[0084]
В изделии с покрытием по любому из двенадцати предшествующих абзацев изделие с покрытием, включающее в себя первое и второе покрытия на стеклянной подложке, может иметь пропускание видимого света по меньшей мере 70%, значение a* при отражении от -3 до +3 и/или значение b* при отражении от -4 до +4.
[0085]
2
В изделии с покрытием по любому из тринадцати предшествующих абзацев первое покрытие может содержать в направлении от стеклянной подложки первый прозрачный диэлектрический слой с высоким показателем преломления, имеющий показатель преломления (n) по меньшей мере 2,15; первый прозрачный диэлектрический слой с низким показателем преломления, имеющий показатель преломления не более 1,8; второй прозрачный диэлектрический слой с высоким показателем преломления, имеющий показатель преломления (n) по меньшей мере 2,15; и второй прозрачный диэлектрический слой с низким показателем преломления, имеющий показатель преломления не более 1,8; и второе покрытие может содержать в направлении от стеклянной подложки первый прозрачный диэлектрический слой с высоким показателем преломления, имеющий показатель преломления (n) по меньшей мере 2,15; первый прозрачный диэлектрический слой с низким показателем преломления, имеющий показатель преломления не более 1,8; второй прозрачный диэлектрический слой с высоким показателем преломления, имеющий показатель преломления (n) по меньшей мере 2,15; и второй прозрачный диэлектрический слой с низким показателем преломления, имеющий показатель преломления не более 1,8. Имеющие низкий показатель преломления слои первого и/или второго покрытий могут содержать оксид кремния (например, SiO). Имеющие высокий показатель преломления слои первого и/или второго покрытий могут содержать оксид титана и/или ниобия. Второй слой с низким показателем преломления первого покрытия может быть толще второго слоя с низким показателем преломления второго покрытия по меньшей мере на 75 Å, более предпочтительно по меньшей мере на 100 Å, еще более предпочтительно по меньшей мере на 130 Å, а в определенных предпочтительных примерах по меньшей мере на 160 Å. Второй слой с низким показателем преломления первого покрытия может быть толще второго слоя с низким показателем преломления второго покрытия на величину около 100-250 Å. Кроме этого, первое и/или второе покрытие может дополнительно содержать прозрачный диэлектрический слой со средним показателем преломления, имеющий показатель преломления (n) от 1,70 до 2,10, размещенный между вторым слоем с высоким показателем преломления и вторым слоем с низким показателем преломления, и слой со средним показателем преломления может содержать оксид Nb и Si. Первое и/или второе покрытие может дополнительно содержать прозрачный диэлектрический слой со средним показателем преломления, имеющий показатель преломления (n) от 1,70 до 2,10, размещенный над вторым слоем с низким показателем преломления, причем этот слой со средним показателем преломления может содержать оксид Zr и Si.
[0086]
В изделии с покрытием по любому из четырнадцати предшествующих абзацев первое покрытие может содержать в направлении от стеклянной подложки первый прозрачный диэлектрический слой, содержащий оксид Ti и/или Nb; первый прозрачный диэлектрический слой, содержащий оксид кремния; второй прозрачный диэлектрический слой, содержащий оксид Ti и/или Nb; и/или второй прозрачный диэлектрический слой, содержащий оксид кремния; и причем второе покрытие может содержать в направлении от стеклянной подложки первый прозрачный диэлектрический слой, содержащий оксид Ti и/или Nb; первый прозрачный диэлектрический слой, содержащий оксид кремния; второй прозрачный диэлектрический слой, содержащий оксид Ti и/или Nb; и/или второй прозрачный диэлектрический слой, содержащий оксид кремния. Второй прозрачный диэлектрический слой, содержащий оксид кремния, в первом покрытии может быть толще второго прозрачного диэлектрического слоя, содержащего оксид кремния, во втором покрытии по меньшей мере на 75 Å, более предпочтительно по меньшей мере на 100 Å и еще более предпочтительно по меньшей мере на 130 Å. Второй прозрачный диэлектрический слой, содержащий оксид кремния, в первом покрытии может быть толще второго прозрачного диэлектрического слоя, содержащего оксид кремния, во втором покрытии приблизительно на 100-250 Å. Первое и/или второе покрытие может дополнительно содержать слой, содержащий оксид Nb и Si, между вторым прозрачным диэлектрическим слоем, содержащим оксид Ti и/или Nb, и вторым прозрачным диэлектрическим слоем, содержащим оксид кремния. Первое и/или второе покрытие может дополнительно содержать слой, содержащий оксид Zr и Si, расположенный поверх второго прозрачного диэлектрического слоя, содержащего оксид кремния.
[0087]
После приведенного выше описания специалисту в данной области будут понятны и другие особенности, модификации и усовершенствования. Следовательно, такие другие особенности, модификации и усовершенствования считаются частью настоящего изобретения, объем которой определяется следующими пунктами формулы изобретения.